(57)【要約】【課題】  出射性、保存安定性にすぐれたインクジェット捺染インクを提供する。【解決手段】  少なくとも分散染料、分散剤、水、水溶性有機溶媒、界面活性剤を含有するインクジェット捺染インクにおいて、インク中の界面活性剤を除いた成分への染料溶解度が１０-3以下であり、界面活性剤を臨界ミセル濃度以下で含有することを特徴とするインクジェット捺染インク。【選択図】        なし【特許請求の範囲】
【請求項１】
少なくとも分散染料、分散剤、水、水溶性有機溶媒、界面活性剤を含有するインクジェット捺染インクにおいて、インク中の界面活性剤を除いた成分への染料溶解度が１０-3以下であり、界面活性剤を臨界ミセル濃度以下で含有することを特徴とするインクジェット捺染インク。
【請求項２】
少なくとも分散染料、分散剤、水、水溶性有機溶媒、界面活性剤を含有するインクジェット捺染インクにおいて、インク中の界面活性剤を除いた成分への染料溶解度が１０-4以下であり、界面活性剤を臨界ミセル濃度以下で含有することを特徴とするインクジェット捺染インク。
【請求項３】
請求項１又は２に記載のインクジェット捺染インクの製造方法において、界面活性剤を分散染料分散時に添加することを特徴とするインクジェット捺染インクの製造方法。
【請求項４】
中空糸膜モジュールを用いて脱気することを特徴とする請求項３記載のインクジェット捺染インクの製造方法。
【請求項５】
超音波処理を行うことを特徴とする請求項３又は４記載のインクジェット捺染インクの製造方法。
【請求項６】
請求項１又は２に記載のインクジェット捺染インクを用い、ノズル径が、３０μｍ以下のインクジェットヘッドを用いることを特徴とするインクジェット記録方法。
【請求項７】
請求項１又は２に記載のインクジェット捺染インクを用い、駆動周波数が２０ｋＨｚ以上のインクジェットヘッドを用いることを特徴とするインクジェット記録方法。
【請求項８】
ノズル径が、３０μｍ以下であるインクジェットヘッドを用いることを特徴とする請求項７記載のインクジェット記録方法。
【請求項９】
請求項１又は２記載のインクジェット捺染インクを用い、インク吐出速度が６ｍ／ｓ以上であるインクジェットヘッドを用いることを特徴とするインクジェット記録方法。
【請求項１０】
ノズル径が、３０μｍ以下であるインクジェットヘッドを用いることを特徴とする請求項９記載のインクジェット記録方法。
【請求項１１】
駆動周波数が２０ｋＨｚ以上のインクジェットヘッドを用いることを特徴とする請求項９又は１０に記載インクジェット記録方法。
【発明の詳細な説明】
【技術分野】
【０００１】
本発明は、インクジェット印刷のための捺染インク及びその記録方法に関する。
【背景技術】
【０００２】
捺染の分野において、納期短縮、少量多品種生産対応としてインクジェット捺染方式が望まれている。ポリエステル等の繊維の染色に対しては一般に分散染料が用いられるが、インクジェット用に分散染料を用いる場合、従来の捺染用の染料選択の基準である色調、堅牢性等の性能の他にインクジェット記録方式は微細なノズルからの吐出となるため、微細な粒子にするための分散適性、ノズル目詰まり防止、分散安定性等の制約があり、染料選択に対する制約が多い。また、インクジェット用記録インクには、微細な吐出ノズルを粗大粒子等によって目詰まりさせないこと、製造中また保存中にインク物性の変化及び固形分の析出がないこと等の課題がある。特に分散染料を着色剤とするインクは、水性媒体中に着色剤微粒子が分散されている分散系であるため、インク中に含まれる粗大粒子は微小なごみ等の他に、分散している着色剤粒子が保存過程中に凝集してできる大粒子があり、完全な溶液である染料インクと比較すると粗大粒子が生成しやすい。このため製造工程中に濾過や遠心分離を行うことによって、ノズルの目詰まりや固形物析出の原因となるインク中の粗大粒子を除去する方法が開示されている（例えば、特許文献１、２参照。）。
また、顔科を安定にインク組成物中に分散させる提案が種々なされている。例えば、顔科を分散する分散剤として親油性部分と親水性部分を持つ重合体の利用が提案されている（例えば、特許文献３参照。）。また、顔料を分散する分散剤として、特定範囲の分子量を有する親油性部分と親水性部分を持つ重合体の使用が提案されている（例えば、特許文献４参照。）。
【特許文献１】特開昭６４−４８８７５号公報
【特許文献２】特開平２−２５５８７５号公報
【特許文献３】特公昭５５−３５４３４号公報
【特許文献４】特公平４−５７０３号公報
【発明の開示】
【発明が解決しようとする課題】
【０００３】
しかしながら、製造時に粗大粒子を除去する方法では、保存中に発生する粗大粒子に対応することはできない。また、分散染料インクにおいては、分散剤の種類を最適化しても完全に解決できるものではなかった。
【０００４】
この様な事態に鑑み、出射性、保存安定性にすぐれたインクジェット捺染インクを提供することにある。
【課題を解決するための手段】
【０００５】
本発明者らは、鋭意検討の結果、出射性、保存安定性にすぐれたインクジェット捺染インクを見出した。
【０００６】
本発明者らは鋭意検討を行い、特に着色剤として分散染料を水系分散したインクジェットインクにおいて、極めて低いながらも溶解度を持つ分散染料の特徴に注目し、大幅な保存性改良をなしえた。
【０００７】
分散染料を微粒子状に分散させた、捺染用インクジェットインクに要求されることは、分散の安定性が良く、粒子沈降が発生しないこと、ノズルやフィルター等を閉塞しないことである。
【０００８】
分散染料は、媒体の水や水溶性有機溶剤、界面活性剤、分散剤に対する溶解性が、分散粒子の保存性と安定性に極めて大きな影響を与えることがわかった。
【０００９】
分散染料は、水に難溶であるが、幾分か溶解性を持っている。特に、粒子径が小さくなると、溶解度が大きくなる。すなわち、粒子径分布が広いと、保存中に、小粒子が溶解して大粒子上に析出、つまり結晶が成長し、粒子径がしだいに大きくなり、目詰まりや沈降を起こすことがわかった。また、結晶成長速度は、染料の溶解度に左右される。即ち、溶解度が大きいと結晶成長速度が大きく、溶解度が小さいとその逆となる。
【００１０】
本発明者は、染料の溶解度に着目し、充分な保存性を得ることが出来た。
【００１１】
一方、分散系のインクでは、完全に気泡を除去することは困難である。水性染料を使用した溶解系のインクでは中空糸膜モジュールを使用すれば容易に脱気出来るものの、固体を水系にて分散し使用する分散系インクでは、前述の方法で固体表面に気泡まで完全に取り去ることは難しい場合がある。その場合、充分な脱気が出来ずにキャビテーションによる出射不良が発生する。
【００１２】
種々、検討の結果、染料の溶解度が低いインク処方においては、溶剤、分散剤と着色剤粒子との親和性が低いために濡れ性が悪く、この場合は特に、完全に気泡を除去することが困難であることがわかった。
【００１３】
本発明者は、インク中における染料の溶解度を一定量以下に調節することで、結晶成長を抑え、また、適切な量の界面活性剤を添加することで十分な濡れ性を持たせて脱気を容易にすることが可能であることを見出した。
【００１４】
即ち、染料溶解度が高いと、結晶成長による目詰まりが発生し、染料溶解度が低いと充分な脱気が難しく、出射性に問題がある。
【００１５】
本発明者は、臨界ミセル濃度以下の界面活性剤を添加することで、界面活性剤による濡れ性向上と溶解度増による結晶成長という相反する課題を解決出来ることを見出した。
【００１６】
上記課題は以下の構成によって達成される。
（請求項１）
少なくとも分散染料、分散剤、水、水溶性有機溶媒、界面活性剤を含有するインクジェット捺染インクにおいて、インク中の界面活性剤を除いた成分への染料溶解度が１０-3以下であり、界面活性剤を臨界ミセル濃度以下で含有することを特徴とするインクジェット捺染インク。
（請求項２）
少なくとも分散染料、分散剤、水、水溶性有機溶媒、界面活性剤を含有するインクジェット捺染インクにおいて、インク中の界面活性剤を除いた成分への染料溶解度が１０-4以下であり、界面活性剤を臨界ミセル濃度以下で含有することを特徴とするインクジェット捺染インク。
（請求項３）
請求項１又は２に記載のインクジェット捺染インクの製造方法において、界面活性剤を分散染料分散時に添加することを特徴とするインクジェット捺染インクの製造方法。
（請求項４）
中空糸膜モジュールを用いて脱気することを特徴とする請求項３記載のインクジェット捺染インクの製造方法。
（請求項５）
超音波処理を行うことを特徴とする請求項３又は４記載のインクジェット捺染インクの製造方法。
（請求項６）
請求項１又は２に記載のインクジェット捺染インクを用い、ノズル径が、３０μｍ以下のインクジェットヘッドを用いることを特徴とするインクジェット記録方法。
（請求項７）
請求項１又は２に記載のインクジェット捺染インクを用い、駆動周波数が２０ｋＨｚ以上のインクジェットヘッドを用いることを特徴とするインクジェット記録方法。
（請求項８）
ノズル径が、３０μｍ以下であるインクジェットヘッドを用いることを特徴とする請求項７記載のインクジェット記録方法。
（請求項９）
請求項１又は２記載のインクジェット捺染インクを用い、インク吐出速度が６ｍ／ｓ以上であるインクジェットヘッドを用いることを特徴とするインクジェット記録方法。
（請求項１０）
ノズル径が、３０μｍ以下であるインクジェットヘッドを用いることを特徴とする請求項９記載のインクジェット記録方法。
（請求項１１）
駆動周波数が２０ｋＨｚ以上のインクジェットヘッドを用いることを特徴とする請求項９又は１０に記載インクジェット記録方法。
【発明の効果】
【００１７】
出射性、保存安定性にすぐれたインクジェット捺染インクを提供することができた。
【発明を実施するための最良の形態】
【００１８】
本発明の捺染方法において使用する布帛を構成する素材としては、分散染料で染色可能な繊維を含有するものであれば、特に制限はないが、中でも、ポリエステル、アセテート、トリアセテート等の繊維を含有するものが好ましい。その中でも、少なくともポリエステル繊維が含有されている布帛が特に好ましい。布帛としては、上記に挙げた繊維を、織物、編物、不織布等いずれの形態にしたものでもよい。又、本発明で使用し得る布帛としては、分散染料で染色可能な繊維が１００％であることが好適であるが、レーヨン、綿、ポリウレタン、アクリル、ナイロン、羊毛及び絹等との混紡織布又は混紡不織布等も捺染用布帛として使用することができる。又、上記の様な布帛を構成する糸の太さとしては、１０〜１００ｄの範囲が好ましい。
【００１９】
本発明のインクジェット捺染方法の場合、均一な染色物を得るために、水溶性高分子類を布帛に前処理することが多いがその前に、布帛繊維に付着した天然不純物（油脂、ロウ、ペクチン質、天然色素等）、布帛製造過程で用いた薬剤の残留分（のり剤等）、よごれなどを洗浄しておくことが望ましい。洗浄に用いられる洗浄剤としては水酸化ナトリウム，炭酸ナトリウムといったアルカリ、陰イオン性界面活性剤，非イオン性界面活性剤といった界面活性剤、酵素等が用いられる。
【００２０】
本発明の捺染方法においては、にじみ防止のため、前処理剤をパッド法、コーティング法、スプレー法などで付与せしめるのが好ましい（前処理工程）。その後、分散染料で染色することが可能な繊維が含有されている布帛上に、先に述べた構成のインクを用いてインクジェット記録方式で画像を形成した後（インク付与工程）、インクが付与されている布帛を熱処理し（発色工程）、更に熱処理された布帛を洗浄すること（洗浄工程）によって布帛への捺染が完了し、捺染物が得られる。
【００２１】
前処理としては、水溶性高分子類を布帛に前処理するなどの公知の方法から繊維素材やインクに適した方法を適宜選択すればよく、特に限定されるものではない。例えば、水溶性金属塩、ポリカチオン化合物、水溶性高分子、界面活性剤及び撥水剤からなる群から選ばれる少なくとも１つの物質が０．２〜５０質量％付与された布帛に対して使用すれば、高度なにじみ防止が可能であり、高精細な画像を布帛にプリントすることができ好ましい。
【００２２】
前処理に使用される具体的な水溶性高分子の例をあげる。天然水溶性高分子としては、トウモロコシ、小麦等のデンプン類、カルボキシメチルセルロース、メチルセルロース、ヒドロキシエチセルロースなどのセルロース誘導体、アルギン酸ナトリウム、グアーガム、タマリンドガム、ローカストビーンガム、アラビアゴムなどの多糖類、ゼラチン、カゼイン、ケラチン等の蛋白質物質、合成水溶性高分子としては、ポリビニルアルコール、ポリビニルピロリドン、アクリル酸系ポリマなどを用いることができる。界面活性剤としては、例えば、アニオン系、カチオン系、両性、ノニオン系のものが使用され、代表的には、アニオン系の界面活性剤としては、高級アルコール硫酸エステル塩、ナフタレン誘導体のスルホン酸塩等；カチオン系の界面活性剤としては、第４級アンモニウム塩等；両性界面活性剤としては、イミダゾリン誘導体等；ノニオン系の界面活性剤としては、ポリオキシエチレンアルキルエーテル、ポリオキシエチレンプロピレンブロックポリマー、ソルビタン脂肪酸エステル、ポリオキシエチレンソルビタン脂肪酸エステル、アセチレンアルコールのエチレンオキサイド付加物等；が挙げられる。又、撥水剤としては、例えば、シリコン、フッ素系及びワックス系のものが挙げられる。これらの、あらかじめ布帛に付与される水溶性高分子や界面活性剤は、インクジェットプリントをし、高温で発色させる際に、タール化などによるよごれの原因とならないために、高温環境に対して安定であることが好ましい。また、これらの、あらかじめ布帛に付与される水溶性高分子や界面活性剤は、インクジェットプリントをし、高温で発色させた後の洗浄処理で、布帛から取り除きやすいものが好ましい。
【００２３】
布帛に印字を行うインクジェット捺染方法は、インク出射後印字された布帛を巻き取り、加熱により発色し、布帛を洗浄、乾燥させることが望ましい。インクジェット捺染において、インクを布帛に印字しただ放置しておくだけではうまく染着しない。また長尺の布帛に長時間印字し続ける場合などは、布帛が延々と出てくるため床などに、印字した布帛が重なっていき場所をとるしそれは不安全でありまた予期せず汚れてしまう場合がある。そのために印字後、巻き取る操作が必要となる。この操作時に布帛と布帛の間に紙や布、ビニール等の印字に関わらない媒体を挟んでもかまわない。ただし途中で切断する場合や短い布帛に対しては必ずしも巻き取る必要はない。
【００２４】
発色工程とは、プリント後布帛表面に付着したのみで、十分布帛に吸着・固着されていないインク中の染料を布帛に吸着・固着させることによりそのインク本来の色相を発現させる工程である。その方法としては、蒸気によるスチーミング、乾熱によるベーキング、サーモゾル、過熱蒸気によるＨＴスチーマー、加圧蒸気によるＨＰスチーマーなどが利用される。それらはプリントする素材、インクなどにより適宜選択される。また、印字された布帛は直ちに加熱処理しても、しばらくおいてから加熱処理しても用途に合わせて乾燥・発色処理すればよく、本発明においてはいずれの方法を用いてもよい。
【００２５】
分散染料を用いた染色の際は、高温で発色させる方法だけではなく、キャリヤーを用いてもよい。キャリヤーとして用いられる化合物は、染色促進が大きい、使用法が簡便、安定、人体や環境に対して負荷が少ない、繊維からの除去が簡単、染色堅牢度に影響しないといった特徴を持つものが好ましい。キャリヤーの例としてはｏ−フェニルフェノール、ｐ−フェニルフェノール、メチルナフタリン、安息香酸アルキル、サリチル酸アルキル、クロロベンゼン、ジフェニルといったフェノール類、エーテル類、有機酸類、炭化水素類などを挙げることができる。これらは、ポリエステルのように１００℃前後の温度での染色が難しい難染性繊維の膨潤と可塑化を促進し、分散染料を繊維内に入りやすくする。キャリヤーは、インクジェットプリントに使用する布帛の繊維にあらかじめ吸着させておいてもよいし、インクジェットインク中に含まれていてもよい。
【００２６】
加熱処理後は洗浄工程が必要である。なぜなら染着に関与しなかった染料が残留することで、色の安定性が悪くなり堅牢度が低下するからである。また、布帛に施した前処理物を除去することも必要である。そのままにしておくと堅牢性の低下ばかりでなく布帛が変色する。そのため除去対象物や目的に応じた洗浄が必須である。その方法は、プリントする素材、インクにより選択され、例えばポリエステルの場合一般的には、苛性ソーダ、界面活性剤、ハイドロサルファイトの混合液により処理するものである。その方法は、通常オープンソーパーなどの連続型や液流染色機などによるバッチ型で実施されるもので、本発明においてはいずれの方法を用いてもよい。
【００２７】
洗浄後は乾燥が必要である。洗浄した布帛を絞ったり脱水した後、干したりあるいは乾燥機、ヒートロール、アイロン等を使用して乾燥させる。
【００２８】
本発明における分散染料とは、スルホン酸、カルボキシ基などのイオン性の水溶性基をもたない非イオン性染料を分散剤によって水に分散して合成繊維の染色に用いる。分散染料は、顔料と異なり、アセトンやジメチルホルムアミドなどの有機溶媒に可溶である。また、合成繊維への着色時には繊維中に分子状で拡散する。
【００２９】
はじめアセテート繊維用として開発されたが、今日ではポリエステル繊維用染料としての需要が多い。ポリエステル用染料はアセテート用染料より疎水性度、耐熱性の高いものが選ばれている。分散染料の母体はモノアゾ系、アミノアントラキノン系、ジフェニルアミン系の比較的小さな分子のものが用いられる。
【００３０】
本発明に好ましい分散染料は、
Ｃ．Ｉ．Ｄｉｓｐｅｒｓｅ  Ｙｅｌｌｏｗ  ３，４，５，７，９，１３，２３，２４，３０，３３，３４，４２，４４，４９，５０，５１，５４，５６，５８，６０，６３，６４，６６，６８，７１，７４，７６，７９，８２，８３，８５，８６，８８，９０，９１，９３，９８，９９，１００，１０４，１０８，１１４，１１６，１１８，１１９，１２２，１２４，１２６，１３５，１４０，１４１，１４９，１６０，１６２，１６３，１６４，１６５，１７９，１８０，１８２，１８３，１８４，１８６，１９２，１９８，１９９，２０２，２０４，２１０，２１１，２１５，２１６，２１８，２２４，２２７，２３１，２３２、
Ｃ．Ｉ．Ｄｉｓｐｅｒｓｅ  Ｏｒａｎｇｅ  １，３，５，７，１１，１３，１７，２０，２１，２５，２９，３０，３１，３２，３３，３７，３８，４２，４３，４４，４５，４６，４７，４８，４９，５０，５３，５４，５５，５６，５７，５８，５９，６１，６６，７１，７３，７６，７８，８０，８９，９０，９１，９３，９６，９７，１１９，１２７，１３０，１３９，１４２、
Ｃ．Ｉ．Ｄｉｓｐｅｒｓｅ  Ｒｅｄ  １，４，５，７，１１，１２，１３，１５，１７，２７，４３，４４，５０，５２，５３，５４，５５，５６，５８，５９，６０，６５，７２，７３，７４，７５，７６，７８，８１，８２，８６，８８，９０，９１，９２，９３，９６，１０３，１０５，１０６，１０７，１０８，１１０，１１１，１１３，１１７，１１８，１２１，１２２，１２６，１２７，１２８，１３１，１３２，１３４，１３５，１３７，１４３，１４５，１４６，１５１，１５２，１５３，１５４，１５７，１５９，１６４，１６７，１６９，１７７，１７９，１８１，１８３，１８４，１８５，１８８，１８９，１９０，１９１，１９２，２００，２０１，２０２，２０３，２０５，２０６，２０７，２１０，２２１，２２４，２２５，２２７，２２９，２３９，２４０，２５７，２５８，２７７，２７８，２７９，２８１，２８８，２９８，３０２，３０３，３１０，３１１，３１２，３２０，３２４，３２８、
Ｃ．Ｉ．Ｄｉｓｐｅｒｓｅ  Ｖｉｏｌｅｔ  １，４，８，２３，２６，２７，２８，３１，３３，３５，３６，３８，４０，４３，４６，４８，５０，５１，５２，５６，５７，５９，６１，６３，６９，７７、
Ｃ．Ｉ．Ｄｉｓｐｅｒｓｅ  Ｇｒｅｅｎ  ９、
Ｃ．Ｉ．Ｄｉｓｐｅｒｓｅ  Ｂｒｏｗｎ  １，２，４，９，１３，１９、
Ｃ．Ｉ．Ｄｉｓｐｅｒｓｅ  Ｂｌｕｅ  ３，７，９，１４，１６，１９，２０，２６，２７，３５，４３，４４，５４，５５，５６，５８，６０，６２，６４，７１，７２，７３，７５，７９，８１，８２，８３，８７，９１，９３，９４，９５，９６，１０２，１０６，１０８，１１２，１１３，１１５，１１８，１２０，１２２，１２５，１２８，１３０，１３９，１４１，１４２，１４３，１４６，１４８，１４９，１５３，１５４，１５８，１６５，１６７，１７１，１７３，１７４，１７６，１８１，１８３，１８５，１８６，１８７，１８９，１９７，１９８，２００，２０１，２０５，２０７，２１１，２１４，２２４，２２５，２５７，２５９，２６７，２６８，２７０，２８４，２８５，２８７，２８８，２９１，２９３，２９５，２９７，３０１，３１５，３３０，３３３、
Ｃ．Ｉ．Ｄｉｓｐｅｒｓｅ  Ｂｌａｃｋ  １，３，１０，２４等が挙げられる。分散染料を用いた捺染において高温処理で発色させる場合は、機械や布地の白場に染料が昇華することで汚染の原因とならないために、昇華堅牢度のよい分散染料を選定することが好ましい。
【００３１】
分散染料の含有量としては０．１〜２０質量％が好ましく、０．２〜１３質量％がより好ましい。
【００３２】
分散染料は市販品のまま使用してもよいが、精製処理を行うことが好ましい。精製方法としては公知の再結晶方法、洗浄等を用いることができる。精製方法及び精製処理に用いる有機溶媒は染料の種類に応じて、適宜選択することが好ましい。
【００３３】
本発明の水溶性有機溶媒としては、例えば、多価アルコール類（例えば、エチレングリコール、グリセリン、２−エチル−２−（ヒドロキシメチル）−１，３−プロパンジオール、テトラエチレングリコール、トリエチレングリコール、トリプロピレングリコール、１，２，４−ブタントリオール、ジエチレングリコール、プロピレングリコール、ジプロピレングリコール、ブチレングリコール、１，６−ヘキサンジオール、１，２−ヘキサンジオール、１，５−ペンタンジオール、１，２−ペンタンジオール、２，２−ジメチル−１，３−プロパンジオール、２−メチル−２，４−ペンタンジオール、３−メチル−１，５−ペンタンジオール、３−メチル−１，３−ブタンジオール、２−メチル−１，３−プロパンジオール等）、アミン類（例えば、エタノールアミン、２−（ジメチルアミノ）エタノール等）、一価アルコール類（例えばメタノール、エタノール、ブタノール等）、多価アルコールのアルキルエーテル類（例えば、ジエチレングリコールモノメチルエーテル、ジエチレングリコールモノブチルエーテル、トリエチレングリコールモノメチルエーテル、トリエチレングリコールモノブチルエーテル、エチレングリコールモノメチルエーテル、エチレングリコールモノブチルエーテル、プロピレングリコールモノメチルエーテル、プロピレングリコールモノブチルエーテル、ジプロピレングリコールモノメチルエーテル等）、２，２′−チオジエタノール、アミド類（例えばＮ，Ｎ−ジメチルホルムアミド等）、複素環類（２−ピロリドン等）、アセトニトリル等が挙げられる。
【００３４】
水溶性有機溶媒量としては全インク質量に対して１０〜６０質量％が好ましい。
【００３５】
インクの粘度や染料を安定に保つため発色をよくするために、インク中に無機塩を添加してもかまわない。無機塩としてはたとえば塩化ナトリウム、硫酸ナトリウム、塩化マグネシウム、硫化マグネシウム等が挙げられる。本発明を実施する場合、これらに限定されるものではない。
【００３６】
界面活性剤として、陽イオン性、陰イオン性、両性、非イオン性のいずれも用いることが出来る。陽イオン性界面活性剤としては、脂肪族アミン塩、脂肪族４級アンモニウム塩、ベンザルコニウム塩、塩化ベンゼトニウム、ピリジニウム塩、イミダゾリニウム塩等が挙げられる。陰イオン性界面活性剤としては、脂肪酸石鹸、Ｎ−アシル−Ｎ−メチルグリシン塩、Ｎ−アシル−Ｎ−メチル−β−アラニン塩、Ｎ−アシルグルタミン酸塩、アルキルエーテルカルボン酸塩、アシル化ペプチド、アルキルスルホン酸塩、アルキルベンゼンスルホン酸塩、アルキルナフタレンスルホン酸塩、ジアルキルスルホ琥珀酸エステル塩、アルキルスルホ酢酸塩、α−オレフィンスルホン酸塩、Ｎ−アシルメチルタウリン、硫酸化油、高級アルコール硫酸エステル塩、第２級高級アルコール硫酸エステル塩、アルキルエーテル硫酸塩、第２級高級アルコールエトキシサルフェート、ポリオキシエチレンアルキルフェニルエーテル硫酸塩、モノグリサルフェート、脂肪酸アルキロールアミド硫酸エステル塩、アルキルエーテルリン酸エステル塩、アルキルリン酸エステル塩等が挙げられる。両性界面活性剤としては、カルボキシベタイン型、スルホベタイン型、アミノカルボン酸塩、イミダゾリニウムベタイン等が挙げられる。非イオン性界面活性剤としては、ポリオキシエチレンアルキルエーテル、ポリオキシエチレン２級アルコールエーテル、ポリオキシエチレンアルキルフェニルエーテル（たとえばエマルゲン９１１）、ポリオキシエチレンステロールエーテル、ポリオキシエチレンラノリン誘導体、ポリオキシエチレンポリオキシプロピレンアルキルエーテル（たとえばニューポールＰＥ−６２）、ポリオキシエチレングリセリン脂肪酸エステル、ポリオキシエチレンヒマシ油、硬化ヒマシ油、ポリオキシエチレンソルビタン脂肪酸エステル、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、アセチレングリコール、アセチレンアルコール等が挙げられる。本発明はこれらに限定されるものではない。
【００３７】
これらの界面活性剤を使用する場合、単独又は２種類以上を混合して用いることが出来、インク全量に対して、０．００１〜１．０質量％の範囲で添加することにより、インクの表面張力を任意に調整することができ好ましい。
【００３８】
インクの長期保存安定性を保つため、防腐剤、防黴剤をインク中に添加してもかまわない。防腐剤・防黴剤としては、芳香族ハロゲン化合物（たとえばＰｒｅｖｅｎｔｏｌ  ＣＭＫ）、メチレンジチオシアナート、含ハロゲン窒素硫黄化合物、１，２−ベンズイソチアゾリン−３−オン（たとえばＰＲＯＸＥＬ  ＧＸＬ）などが挙げられる。本発明はこれらに限定されるものではない。
【００３９】
本発明で使用するインクは、水不溶性の染料の場合は染料、分散剤、湿潤剤、媒体および任意の添加剤を混合し分散機を用いることによって分散することができる。分散機としては従来公知のボールミル、サンドミル、ラインミル、高圧ホモジナイザー等が使用できる。
【００４０】
分散染料の粒径としては平均粒径として３００ｎｍ以下、最大粒径として９００ｎｍ以下が好ましい。平均粒径、最大粒径が大きいと、微細なノズルより出射するインクジェット捺染方法において、目詰まりが発生しやすくなり、安定出射できなくなるためである。平均粒子径は、光散乱法、電気泳動法、レーザードップラー法等を用いた市販の粒径測定機により求めることができる。具体的粒径測定装置としては、例えばマルバーン社製ゼーターサイザー１０００等を挙げることができる。
【００４１】
本発明に好ましく用いられる分散剤は、例えば、クレオソート油スルホン酸ナトリウムのホルマリン縮合物（たとえばデモールＣ）、クレゾールスルホン酸ナトリウムと２−ナフトール−６−スルホン酸ナトリウムのホルマリン縮合物、クレゾールスルホン酸ナトリウムのホルマリン縮合物、フェノールスルホン酸ナトリウムのホルマリン縮合物、β−ナフトールスルホン酸ナトリウムのホルマリン縮合物、β−ナフタリンスルホン酸ナトリウム（たとえばデモールＮ）とβ−ナフトールスルホン酸ナトリウムのホルマリン縮合物、リグニンスルホン酸塩（たとえばバニレックスＲＮ）、パラフィンスルホン酸ナトリウム（たとえばエフコール２１４）、α−オレフィンと無水マレイン酸の共重合物（たとえばフローレンＧ−７００）等が挙げられる。
【００４２】
分散剤の使用量は、分散染料に対して、２０〜２００質量％が好ましい。分散剤が少ないと微粒子化や分散安定性が劣り、分散剤が多いと、微粒子化や分散安定性が劣り、粘度が高くなり好ましくない。これらの分散剤は単独で使用してもよいが、併用しても良い。
【００４３】
本発明の分散に好ましい湿潤剤とは、ドデシルベンゼンスルホン酸ソーダ、２−エチルへキシルスルホ琥珀酸ソーダ、アルキルナフタレンスルホン酸ソーダ、フェノールの酸化エチレン付加物、アセチレンジオールの酸化エチレン付加物等である。
【００４４】
使用する分散染料の構造により、分散中に、発泡したり、ゲル化したり、流動性が悪くなることが有るので、分散剤や湿潤剤は、湿潤能力や微粒子化能力や分散安定性の他、分散時の発泡、分散液のゲル化、分散液の流動性等を考慮して選定する必要がある。また、分散剤や湿潤剤は、布帛への染色性、染着率、均染性、移染性、色の冴え、堅牢度などに及ぼす影響や、高温で発色させる際には分散剤や湿潤剤のタール化により染色が不均一になること等も考慮して選定されることが好ましい。上記の要求を全て満たす分散剤は無いので、分散する染料に合わせて、最適な分散剤を選定して、必要に応じて、消泡剤等を添加する必要がある。
【００４５】
高温蒸熱法で染色する際に用いる捺染用インクジェットインクまたは捺染プリントに使用する布帛には染着助剤が含まれていることが好ましい。染着助剤は捺染布を蒸熱する際に、布状に凝縮した水と共融混合物を作り、再蒸発する水分の量を抑え、昇温時間を短縮する作用がある。さらに、この共融混合物は、繊維上の染料を溶解し染料の繊維への拡散速度を助長する作用がある。染着助剤としては尿素が挙げられる。
【００４６】
プリンター等に利用されるインクにおいては、インク中に含まれる溶存気体が、その印刷物の解像度や鮮明さを損なったり、微細な気泡発生を引き起こす要因となる。インク中から溶存気体を脱気する方法としては、大きく分けて、煮沸や減圧等の物理的方法により脱気する方法と、吸収剤をインク中に混入させる化学的方法とがある。本発明においては、いかなる手段にて脱気を行うことは可能である。特に、気体透過性のある中空糸膜内にインクを通液し、中空糸膜の外表面側を減圧することにより、インク中の溶存気体を透過、除去する方法は、インクの物性に悪影響を与えずに効率よくインク中の溶存気体を除去することができ、好ましい。
【００４７】
溶存空気濃度は、溶存酸素濃度を測定し、空気中の酸素の割合を基にして求めることができる。
【００４８】
溶存酸素濃度は、オストワルド法（実験化学講座１基本操作［Ｉ］、２４１頁、１９７５年、丸善）や、マススペクトル法で測定することができるし、ガルバニ電池型やポーラログラフ型などの簡便な酸素濃度計や比色分析法で測定することができる。
【００４９】
高精細な画像を得るためにノズル径が１０μｍ〜５０μｍのインクジェットヘッドを用いて記録することが好ましい。ノズル径は、粒状性の点から５０μｍ以下が好ましく、液滴体積が小さくなりすぎて気流の影響を受けるため１０μｍ以上が好ましい。
【００５０】
界面活性剤は、一般に界面活性剤の水溶液は、濃度が十分に小さい場合には、ほぼ分子状に分散して溶解しているが、ある濃度に達すると数十分子が会合してミセルを形成するようになる。この変化は急激であり、このときの濃度を臨界ミセル濃度（ＣＭＣ）という。電気伝導率、表面張力、蛍光色素の吸収などが界面活性剤の濃度によって不連続的な変化を示すという事実は、ミセルの形成を示し、これから臨界ミセル濃度が決定できる。
【００５１】
また、主な界面活性剤に対するＣＭＣは、化学便覧基礎編Ｉなどにも記載されている。
【実施例】
【００５２】
実施例１
インク中の染料溶解度の測定
染料を添加しないこと以外はインクと全く同じ組成で、溶解度測定液を作製する。この溶解度測定液に染料粉体を０．１％添加し、５時間攪拌を行う。攪拌終了後、遠心分離器により未溶解の染料をすべて沈降させ、上澄の溶解部分を分取する。この染料が溶解した上澄部分に存在する染料の濃度をＨＰＬＣにて定量した。溶解度は通常用いられる様に、溶液１００ｇあたりの溶質量（ｇ）とした。
【００５３】
ＨＰＬＣ測定条件
装置
デガッサ：ＧＬ  Ｓｃｉｅｎｃｅ社製  Ｄｅｇａｓｓｉｎｇ  ｕｎｉｔ  Ｍｏｄｅｌ  ５４６Ｂ
ポンプ：日立製作所製  Ｉｎｔｅｌｌｉｇｅｎｔ  Ｐｕｍｐ  Ｌ−６２００
カラムガスオーブン：ガスクロ工業製
検出器：日立製作所製  ＵＶ−ｖｉｓ  Ｄｅｔｅｃｔｏｒ  Ｌ−４２００
インテグレーター：日立製作所製  ＧＰＣ  Ｉｎｔｅｇｒａｔｅｒ  Ｄ−２５２０
サンプラー：日立製作所製  Ｉｎｔｅｌｌｉｇｅｎｔ  Ａｕｔｏ  Ｓａｍｐｌｅｒ  ＡＳ−４０００
測定条件
カラム：Ｉｎｅｒｔ  Ｓｉｌ  ＯＤＳ−２（逆相シリカ）  ４．６ｍｍ（ＩＤ）×２０５ｍｍ（Ｌ）
オーブン  ４０℃
流量：０．８ｍｌ／ｍｉｎ
ｉｎｊ量：２０μｌ
溶離液の組成
２０分まで溶離液Ａ：溶離液Ｂ＝３０：７０、以後、溶離液Ａ：溶離液Ｂ＝０：１００
溶離液Ａ：０．１Ｍ酢酸アンモニウムＢｕｆｆｅｒ  ｐＨ  ５
溶離液Ｂ：メタノール
検出波長：２６０ｎｍ
分散液−１
下記混合液をサンドグラインダーを用いて分散した。分散は平均粒径が２００ｎｍに到達したところで停止した。
【００５４】
Ｃ．Ｉ．ディスパーズイエロー１４９                                    ２５部
グリセリン                                                            ２５部
イオン交換水                                                          ２５部
リグニンスルホン酸ナトリウム（バニレックスＲＮ  日本製紙（株）製）    ２５部
さらに下記成分を混合（インク化）、３μｍメンブランフェイルターでろ過、脱気処理を行い、インク１とした。
【００５５】
分散液−１                                                            ５０部
エチレングリコール                                                    ４０部
グリセリン                                                            １５部
ジエチルヘキシルスルホコハク酸ナトリウム（ＤＥＳ）                      ０部
フローレンＧ−７００（共栄社化学製）                                    ９部
プロキセルＧＸＬ（Ｓ）（アビシア株式会社製）                      ０．０１部
イオン交換水                                                            残部
また、調製したインクは、２種類の方法で脱気後、真空充填した。
【００５６】
脱気Ａ：気体透過性のある中空糸膜（三菱レーヨン製）内にインクを通液し、中空糸膜の外表面側を水流アスピレータで減圧することにより、インク中の溶存気体を除去した。また、脱気時のインク流速を変える事で、溶存酸素濃度が２ｐｐｍとなるようにした。
【００５７】
脱気Ｂ：脱気Ａでの減圧脱気時に、インク流路に超音波発生装置（ＳＭＴ社  ＵＨ−６００Ｓ、２０ｋＨｚ、６００Ｗ）をとりつけ、出力８０％にて、超音波処理を行った。また、脱気時のインク流速を変えることで、溶存酸素濃度が２ｐｐｍとなるようにした。
【００５８】
溶存酸素濃度は市販の溶存酸素濃度計（東亜電波工業（株）製ＤＯ−３０Ａ型）を用いて、２５℃、１気圧にて測定した。
【００５９】
インク１と同様にして、下記表１の条件でインク２〜１０を作製した。
【００６０】
また、それぞれのインク処方における染料溶解度を測定した。
【００６１】
【表１】
2005097380.tif 000002
【００６２】
表中、フローレンはフローレンＧ−７００（共栄社化学製）、プロキセルはプロキセルＧＸＬ（Ｓ）（アビシア株式会社製）を表す。
【００６３】
文献より、ジエチルヘキシルスルホコハク酸ナトリウム（ＤＥＳ）の水中におけるＣＭＣは、０．２３％である。
【００６４】
［フィルターろ過試験］
作製したインク２Ｌを４０℃にて４週間保存後、金属メッシュフィルター（＃３５００メッシュ、１０φ）を通過させ、目詰まりの有無を調べると共に、フィルター表面を電子顕微鏡で観察した。
【００６５】
◎：２Ｌまで目詰まりなし、電子顕微鏡観察で結晶成長物無し
○：２Ｌまで目詰まりなし、電子顕微鏡観察で結晶成長物有り
△：１〜２Ｌの間で目詰まり発生
×：１Ｌ以下で目詰まり発生
［出射性評価１］
ノズル直径４０μｍ、駆動周波数１０ｋＨｚ、ノズル数６４のピエゾ型ヘッドを用いて、出射を行い出射性を評価した。駆動電圧は吐出速度が６ｍ／ｓとなるように調整した。
【００６６】
安定出射
２５℃、相対湿度５０％の環境下において各インク５００ｍｌを吐出し続け、インクがなくなるまでに発生した曲がり、欠射について下記評価基準で評価。
【００６７】
◎：全ノズル出射
○：１〜３ノズルで曲がり、欠射が見られる。
【００６８】
△：４〜７のノズルで曲がり、欠射が見られる。
【００６９】
×：８以上のノズルで曲がり、欠射が見られる。
【００７０】
［出射性評価２］
ノズル直径２８μｍ、駆動周波数２０ｋＨｚ、ノズル数６４のピエゾ型ヘッドを用いて、出射を行い出射性を評価した。駆動電圧は吐出速度が６．６ｍ／ｓとなるように調整した。
【００７１】
安定出射
２５℃、相対湿度５０％の環境下において各インク５００ｍｌを吐出し続け、インクがなくなるまでに発生した曲がり、欠射について下記評価基準で評価。
【００７２】
◎：全ノズル出射
○：１〜３ノズルで曲がり、欠射が見られる。
【００７３】
△：４〜７のノズルで曲がり、欠射が見られる。
【００７４】
×：８以上のノズルで曲がり、欠射が見られる。
【００７５】
【表２】
2005097380.tif 000003
【００７６】
本発明のインクは比較例のインクに比べてフィルター試験、出射性評価において優れていることがわかる。
【００７７】
実施例２
使用する界面活性剤としてジエチルヘキシルスルホコハク酸ナトリウム（ＤＥＳ）に代えて、ノニルフェノールエチレンオキシド１５モル付加物（ＮＰ）を用いた以外は実施例１と同様にしてインク１１〜１６を作製した。
【００７８】
【表３】
2005097380.tif 000004
【００７９】
文献より、ノニルフェノールエチレンオキシド１５モル付加物の水中におけるＣＭＣは、０．０１％である。
【００８０】
また、インク１１〜１６の実施例１と同様の評価を行った。
【００８１】
【表４】
2005097380.tif 000005
【００８２】
本発明のインクは比較例のインクに比べてフィルター試験、出射性評価において優れていることがわかる。